(57)【要約】  多プライ抗菌ティッシュ製品の内側プライは、選択的に化学的手段又は機械的手段によって弱められ、ティッシュ製品全体の柔軟性を改善する。抗菌剤を含む内側プライに潮解性塩を添加することは、特に有益である。【特許請求の範囲】
【請求項１】
２つの外側プライと抗菌剤を含む１又はそれ以上の内側プライとを含む多プライティッシュ製品であって、前記１又はそれ以上の抗菌剤を含む内側プライは、前記外側プライの幾何平均引張強度より小さい幾何平均引張強度を有することを特徴とする製品。
【請求項２】
１又はそれ以上の前記内側プライの前記幾何平均引張強度は、前記外側プライの前記幾何平均引張強度より約１０から約７５パーセント小さいことを特徴とする請求項１に記載の製品。
【請求項３】
抗菌剤を含む前記１又はそれ以上の内側プライは、潮解性塩を含むことを特徴とする請求項１に記載のティッシュ製品。
【請求項４】
抗菌剤を含む前記１又はそれ以上の内側プライは、接着解除剤を含むことを特徴とする請求項１に記載のティッシュ製品。
【請求項５】
抗菌剤を含む前記１又はそれ以上の内側プライは、機械的作用によって弱められたものであることを特徴とする請求項１に記載のティッシュ製品。
【請求項６】
抗菌剤を含む前記１又はそれ以上の内側プライは、選択的カレンダー処理によって弱められたものであることを特徴とする請求項１に記載のティッシュ製品。
【請求項７】
抗菌剤を含む前記１又はそれ以上の内側プライは、孔形成されていることを特徴とする請求項１に記載のティッシュ製品。
【請求項８】
前記抗菌剤は、カルボキシル酸を含むことを特徴とする請求項１に記載の製品。
【請求項９】
前記抗菌剤は、カルボキシル酸と表面活性剤を含むことを特徴とする請求項１に記載の製品。
【請求項１０】
前記抗菌剤は、クエン酸、リンゴ酸、酒石酸、サリチル酸、グリコール酸、アジピン酸、グルタル酸、琥珀酸、安息香酸、乳酸、及びこれらの混合物のグループから選択されるカルボキシル酸からなり、前記表面活性剤は、一次及び二次アルカン硫酸化物及びサルコシネートのグループからの基から選択される陰イオン表面活性剤であることを特徴とする請求項７に記載の製品。
【請求項１１】
抗菌剤を含む前記１又はそれ以上の内側プライは、潮解性塩を含み、前記潮解性塩は、塩化カルシウム、臭化リチウム、塩化リチウム、ソジウムアセテート、ポタシウムアセテート、アンモニウムアセテート、及びこれらの混合物から成るグループから選択される無機塩であることを特徴とする前記１に記載のティッシュ製品。
【請求項１２】
抗菌剤を含む前記１又はそれ以上の内側プライは、潮解性塩と陰イオン表面活性剤を含み、前記潮解性塩の陽イオン族と前記陰イオン表面活性剤の陽イオン族は、同じ周期表のグループであることを特徴とする請求項１に記載のティッシュ製品。
【請求項１３】
前記陽イオン基は、IＡ族金属から選択されることを特徴とする請求項１２に記載のティッシュ製品。
【請求項１４】
抗菌剤を含む前記１又はそれ以上の内側プライは、潮解性塩と、陽イオン又は非イオン表面活性剤を含むことを特徴とする請求項１に記載のティッシュ製品。
【請求項１５】
前記潮解性塩の前記陽イオン族は、IIＡ族金属であることを特徴とする請求項１４に記載の製品。
【請求項１６】
前記潮解性塩の前記陰イオン族と前記陽イオン表面活性剤の前記陰イオン族は、同じ周期表のグループからのものであることを特徴とする請求項１４に記載の製品。
【請求項１７】
前記潮解性塩と前記表面活性剤の前記陽イオン族は、同じであることを特徴とする請求項１４に記載のティッシュ製品。
【請求項１８】
前記潮解性塩を含む１又はそれ以上の内側プライの前記湿分含有量は、前記外側プライの前記湿分含有量より約３０から約３００パーセント大きいことを特徴とする請求項１に記載の製品。
【請求項１９】
多プライ抗菌ティッシュ製品の形成法であって、
ａ）２つの外側ティッシュプライと内側ティッシュプライを準備し、
ｂ）前記内側プライに抗菌剤を添加し、
ｃ）化学的に又は機械的に前記内側プライを弱め、
ｄ）前記２つの外側プライと前記内側プライを結合して、多プライティッシュ製品を形成する、
ことから成ることを特徴とする方法。
【請求項２０】
前記内側プライは、潮解性塩を添加することにより、化学的に弱められることを特徴とする請求項１９に記載の方法。
【請求項２１】
前記内側プライは、カレンダー処理により機械的に弱められることを特徴とする請求項１９に記載の方法。
【請求項２２】
前記内側プライは、孔形成により機械的に弱められることを特徴とする請求項１９に記載の方法。
【発明の詳細な説明】
【技術分野】
【０００１】
殺ウイルス性顔用ティッシュなどの抗菌ティッシュ製品は、３プライ製品形態で製造されており、その内側プライは抗菌剤の水性溶液で処理される。抗菌剤の付与は効率的ではあるが、付与した抗菌剤が乾燥する時、水素結合が形成されることにより、中央プライの剛性を増加させることとなる。これは反対に、製品の剛性を増加させ、全体の柔軟性を損なうものである。
【０００２】
柔軟性の一要素は、製品表面の感触であるので、このような製品の柔軟性を改善するための一方法は、製品の外側表面に刺激防止化合物を付与することである。抗菌性ティッシュ製品の外側プライに局所的な柔軟材を組み込むと、製品の表面柔軟性を増加させることができるが、抗菌性化合物が存在することにより、ティッシュ製品の柔軟性に対する負の影響を完全に償うものではない。
【０００３】
したがって、特に抗菌剤の存在のために形成される、中央プライの剛性を減少することに関して、そして、特に製品の効能及び費用を犠牲にすることのない方法で、このような製品の柔軟性を更に改善する必要性がある。
【０００４】
【特許文献１】米国特許第４，９７５，２１７号公報
【特許文献２】米国特許第４，８２８，９１２号公報
【特許文献３】米国特許第４，８９７，３０４号公報
【特許文献４】米国特許第４，７６４，４１８号公報
【特許文献５】米国特許第４，７３８，８４７号公報
【発明の開示】
【発明が解決しようとする課題】
【０００５】
抗菌効能を犠牲にせず、抗菌剤を含む内側プライに付加的化学剤を組み込むことにより、及び／又は、抗菌剤を含む内側プライを機械的に弱めることにより、抗菌ティッシュの柔軟性を改善できることが発見された。
【０００６】
したがって、一態様においては、本発明は、２つの外側プライと、抗菌剤を含む１又はそれ以上の内側プライとを含み、抗菌剤を含む１又はそれ以上の内側プライが、外側プライの幾何平均引張強度より小さい幾何平均引張強度を有する、多プライティッシュ製品である。低引張強度は、機械的処理又は化学処理によって達成することができる。
【０００７】
別の態様においては、本発明は、（ａ）２つの外側ティッシュプライ及び内側ティッシュプライを準備し、（ｂ）内側プライに抗菌剤を添加し、（ｃ）内側プライを化学的又は機械的に弱め、（ｄ）２つの外側プライ及び内側プライを結合して多プライティッシュ製品を形成することから成る、多プライ抗菌ティッシュ製品の形成方法にある。
【０００８】
特定的には、抗菌剤を含むプライの幾何平均引張強度は、ティッシュ製品の外側プライの引張強度より約１０から約７５％小さく、より特定的には約１０から約５０パーセント小さく、更により特定的には約１５から約３０％小さいものとすることができる。
【０００９】
抗菌剤を含む内側プライの引張強度及び／又は剛性を選択的に減少させる特定の適当な手段は、潮解性塩の添加、ティッシュ形成法の湿潤目的において付与される接着解除剤の使用、抗菌剤の付与後のカレンダー処理、又は孔が弱い領域を形成するようにプライに孔形成することを含み、これらを単独で又は互いに組み合わせることのいずれかにより成される。プライに孔形成するための様々な手段は、ティッシュ形成技術において当業者によく知られており、ピンエンボス加工パターンで穿孔エンボス加工するか、又は雄・雌エンボス加工要素の設計により、ウエブに高剪断レベルを形成することを含む。
【発明を実施するための最良の形態】
【００１０】
ここで用いられる「ティッシュ製品」は、顔用ティッシュ、トイレットティッシュ、紙タオル、テーブルナプキン等の適当なあらゆる製品である。
【００１１】
ここで用いられる「抗菌剤」は、当業者に知られているあらゆる殺ウイルス剤、殺細菌剤、殺菌薬、殺真菌剤及び消毒剤を含む。対応する微生物、人間の安全と毒物学的側面、及び環境安全と毒物学的側面に対する効能に応じて、特定の抗菌剤のいずれかが選択される。適当な殺ウイルス化合物は、これらに限定されるものではないが、Ｂｒｏｗｎ−Ｓｋｒｏｂｏｔ他の米国特許第４，９７５，２１７号、Ｈｏｓｓａｉｎ他の米国特許第４，８２８，９１２号、Ｈｏｓｓａｉｎ他の米国特許第４，８９７，３０４号、Ｋｕｅｎｎ他の米国特許第４，７６４，４１８号、及びＲｏｔｈｅ他の米国特許第４，７３８，８４７号に記載されているカルボキシル酸又はカルボキシル酸／表面活性化合物を含み、これらの特許は引用によりここに組み入れられる。
【００１２】
特定の適当な抗菌剤は、次の構造を有するカルボキシル酸を含む：
Ｒ−ＣＯＯＨ
ここで、Ｒは、Ｃ1−Ｃ6アルキル、置換されたＣ1−Ｃ6アルキル、カルボキシＣ1−Ｃ6アルキル、カルボキシヒドロキシＣ1−Ｃ6アルキル、カルボキシハロＣ1−Ｃ6アルキル、カルボキシジヒドロキシＣ1−Ｃ6アルキル、ジカルボキシヒドロキシＣ1−Ｃ6アルキル、Ｃ1−Ｃ6アルケニル、カルボキシＣ1−Ｃ6アルケニル、ジカルボキシＣ1−Ｃ6アルケニル、フェニ−ル、及び置換されたフェニ−ル基から成るグループから選択される基である。上記した化合物のいずれにおいても、水素原子は、ハロゲン原子、ヒドロキシル基、アミノ基、チオール基、ニトロ基、シアン基、及び同様のものなどの、１又はそれ以上の官能基により置換することができる。
【００１３】
他の適当な抗菌剤は、これらに限定されるものではないが、次のような構造を有する化合物を含む：
Ｒ−ＣＯＯＲ’
ここで「Ｒ」は、Ｃ1−Ｃ6アルキル、置換されたＣ1−Ｃ6アルキル、カルボキシＣ1−Ｃ6アルキル、カルボキシヒドロキシＣ1−Ｃ6アルキル、カルボキシハロＣ1−Ｃ6アルキル、カルボキシジヒドロキシＣ1−Ｃ6アルキル、ジカルボキシヒドロキシＣ1−Ｃ6アルキル、Ｃ1−Ｃ6アルケニル、カルボキシＣ1−Ｃ6アルケニル、ジカルボキシＣ1−Ｃ6アルケニル、フェニ−ル、及び置換されたフェニ−ル基から成るグループから選択される基から成るグループから選択される。更に「Ｒ’」は、水素、ハロゲン、ヒドロキシ基、アミノ基、チオール基、ニトロ基、及びシアン基から成るグループから選択される。
【００１４】
より特定的には、特定の適当な抗菌剤は、クエン酸、リンゴ酸、リンゴ酸、酒石酸、サリチル酸、グリコール酸、アジピン酸、グルタル酸、琥珀酸、安息香酸、乳酸、及びこれらの混合物などの有機酸を含む。アルファヒドロキシ酸及びベータヒドロキシ酸も、適当なものである。
【００１５】
抗菌剤、特定的にはカルボキシル酸は、表面活性剤と結合することができる。カルボキシル酸／表面活性抗菌剤は、ティッシュの０．５ミリグラム／平方インチ程度の低い添加率で効率的である。表面活性剤は、陽イオン、陰イオン、又は非イオンとすることができる。非イオン表面活性剤は、これらに限定されるものではないが、コネチカット州ダンベリーのＵｎｉｏｎ  Ｃａｒｂｉｄｅより製造されるＴＲＩＴＯＮ  Ｘ−１００（登録商標）などのポリオキシエチレネートアルキルフェノール、及びデラウエア州ウイルミントンのＵｎｉｑｕｅｍａより製造されるＴＷＥＥＮ４０（登録商標）などのポリオキシエチレネートソルビトールエステルを含むことができる。陽イオン表面活性剤は、これらに限定されるものではないが、塩化セチルピリジニウム（Ｃ5Ｈ5Ｎ+（ＣＨ2）15ＣＨ3Ｃｌ-）、ジメチルベンゼトニウム４元素塩化アンモニウム（Ｍｅ3ＣＣＨ2Ｃ（Ｍｅ）2Ｃ6Ｈ3（Ｍｅ）‐ＯＣＨ2ＣＨ2ＯＣＨ2ＣＨ2+Ｎ（Ｍｅ）2Ｈ2Ｃ6Ｈ5Ｃｌ-）を含むことができる。陰イオン表面活性剤は、次のような構造式によって表わすことができる。
（ＲＯＳＯ3）xＭ+  又は（ＲＳＯ3）xＭ+
ここで、Ｍ+は、一価、二価又は三価金属陽イオン又はアンモニウムイオン又は置換されたアンモニウムイオンであり、ｘは整数で、Ｒはアルキル基であり、すなわち
【化１】
2009502311.tif 000002
ここでＭ+及びｘは上記のように定められ、Ｒ1及びＲ2は、同じもの又は異なるものとすることができ、直鎖脂肪基又は分枝脂肪基により表わすことができる。
【００１６】
より特定的には、陰イオン表面活性剤は、二次アルカン硫酸化物及びサルコシネート表面活性剤を含む。本発明の幾つかの実施形態においては、陰イオン表面活性剤は、ニュージャージー州ウエストパターソンのＣｙｔｅｃ  Ｉｎｄｕｓｔｒｉｅｓより製造されるＡＥＲＯＳＯＬ  ＯＴの商標名のソジウムドデシルサルフェート（ＣＨ3（ＣＨ2）10‐ＣＨ2ＯＳＯ3‐Ｎａ）、及び１、４‐ビス（２‐エチルへキシル）エステル、スルホ琥珀酸のナトリウム塩を含むことができる。上記した表面活性剤は、限定する意味ではなく説明のために示している。
【００１７】
抗菌剤は、湿潤目的添加、エンボス加工、スプレー塗布、被膜、浸漬、印刷、又は同様のものなどのあらゆる適当な方法で、ティッシュプライに付与することができる。抗菌剤の付与は、区分された変成領域において均一なものとするか、又はストライプ、ドット、波状パターン、及び同様のものなどの、他のパターンとすることができる。
【００１８】
ティッシュ製品の抗菌効果を更に最大に活用するために、２又はそれより多い抗菌剤の混合物を、内側ティッシュプライに付与することができる。１つの特定の例においては、クエン酸とリンゴ酸の混合物を使用することができる。リンゴ酸に対するクエン酸の割合は、約１０から約１、より特定的には約１から１、又は代替的には約１から約１０とすることができる。
【００１９】
抗菌剤は、ティッシュ製品の中に、抗菌性効果がある量であれば、どのような量で存在させてもよい。「抗菌性効果量」という用語は、上記した米国特許第４，８９７，３０４号に示された殺ウイルス性分析テストによって、２０分以内に１６型ライノウイルス内において３ログ液滴を生じさせるのに十分な量を意味する。特定的には、ティッシュプライへの抗菌剤の添加量は、約０．１から約１０ミリグラム／平方インチ（ｍｇ／ｉｎ2）、より特定的には約０．３から約８．０ｍｇ／ｉｎ2、及び更に特定的には約０．５から約５．０ｍｇ／ｉｎ2とすることができる。異なる言い方で言えば、与えられたティッシュプライにおける抗菌剤の添加量は、乾燥繊維を基にして約０．５から約１５重量パーセント、より特定的には、約３から約１２重量パーセント、更により特定的には約５から約１０重量パーセントとすることができる。
【００２０】
ここで用いられる「潮解性塩」は、空気から十分な量の湿分を吸収して溶解物を形成することができる固体材料、又は、空気から水の５０重量％より大きい量を吸収して均一な水性溶液を形成することができる液体材料である。あらゆる潮解性塩を本発明の目的のために使用することができるが、適当な潮解性塩としては、塩化カルシウム、塩化リチウム、臭化リチウム、ソジウムアセテート、ポタシウムアセテート、及びアンモニウムアセテートなどの無機塩、及びトリメチルアミン  ｎ酸化物などのある種の有機塩がある。
【００２１】
抗菌剤を含む内側プライにおける潮解性塩の量は、望ましい平衡湿分含有量をもたらすものであれば、どんな量とすることもできる。より特定的には、該量は、乾燥繊維の約２から約１５０重量パーセント、より特定的には約２から約１２５乾燥時重量パーセント、より特定的には約３から約１２５乾燥時重量パーセント、より特定的には約５から約１００乾燥時重量パーセント、より特定的には約５から約７５乾燥時重量パーセント、より特定的には約５から約５０乾燥時重量パーセント、更により特定的には約１０から約５０乾燥時重量パーセントとすることができる。潮解性塩の特定の添加量は、望ましい平衡湿分含有量を与えるように機能し、選択された特定の潮解性塩に対応するものである。
【００２２】
ここで用いられる「平衡湿分含有量」は、相対湿度５０％で２５℃（標準ＴＡＰＰＩ条件）における、ティッシュシートの湿分含有量を表わしている。平衡している場合、シート内の湿分量は、同じ湿度及び温度条件では、時間と共に変化するものではない。平衡湿分含有量は、潮解性塩及びあらゆる付加的非揮発性化合物を含む乾燥シートの重量パーセントとして表わされる。シートにおける平衡湿分含有量は、シートの吸収容量、潮解性塩が吸収するパーセントベースの水の量、及びシートにおける潮解性塩の量によって制御することができる。抗菌剤及び潮解性塩を含む平衡湿分含有量は、８から約５０乾燥時重量パーセント、より特定的には約１０から約４０乾燥時重量パーセント、更により特定的には約１０から約３０乾燥時重量パーセントとすることができる。特定の実施形態においては、潮解性塩は、抗菌剤を含むプライにのみ付与されて、抗菌剤を含むプライは、抗菌剤を含まないプライの平衡湿分含有量より約３０から約１０００パーセント又はこれより大きい、より特定的には、抗菌剤を含まないプライの平衡湿分含有量より約８０から約５００パーセント大きい平衡湿分含有量を有することができる。抗菌剤を含まないプライの平衡湿分含有量は、乾燥繊維の約０．５重量パーセントから乾燥繊維の約８重量パーセント、より特定的には約１から約７パーセント、更により特定的には約１．５から約６パーセントの範囲である。
【００２３】
潮解性塩は、スプレー塗布などのあらゆる適当な手段により、対象となるティッシュプライに組み込むことができるか、又はシートが湿潤堆積法により形成される場合は、シート形成の前に水に潮解性塩を組み込んで、繊維を懸濁するために使用される。更に潮解性塩は、純粋な液体又は固体としてシートに付加することができる。潮解性塩は、空気から湿分を吸収し、シート全体に分配する。
【００２４】
適当な潮解性塩を選択する場合には、潮解性塩と抗菌剤との間に、望ましくない化学反応が起きないように選択するべきである。特に、カルボキシル酸と表面活性剤を含む抗菌剤の場合は、表面活性剤と潮解性塩との間に非溶性凝結が形成されないように注意しなければならない。例えば、塩化カルシウムは、ソジウムラウリル硫酸塩と反応し、塩化ナトリウムとカルシウムラウリル硫酸塩の非溶性凝結を形成する。このような場合は、表面活性剤と塩の潮解性特性の効率性が破壊される。
【００２５】
一態様においては、潮解性塩は、IＡ族金属の潮解性塩から選択される。このような潮解性塩の例としては、臭化リチウム、塩化リチウム、ポタシウムアセテート、及びこれらの混合物を含む。IＡ族金属の塩は、特に、ソジウムラウリル硫酸塩などの、最も効率的と思われる多くの表面活性剤で、非溶性凝結を形成する能力がないことが好まれる。他の場合では、表面活性剤及び潮解性塩が同じ陽イオン族を含むことが有益である場合もある。同じ陽イオン族を含むと、個々の族の潮解性又は溶性性質に負の影響を与えるイオン遷移反応を減少させることができる。しかしながら、一般的には、陽イオン族を同じ周期表族のものとすることで十分であることがわかっている。一般的には、陰イオン表面活性剤は、I族要素の陽イオン族を含む傾向にある。II族陽イオンは、典型的には陰イオン表面活性剤と関連する陰イオン族で、非溶性材料を形成する傾向にある。このように、塩化カルシウムなどのIIＡ族金属イオンの潮解性塩が使用される場合、好ましくは表面活性剤が非イオン又は陽イオンであるように、表面活性剤は選択されるべきである。例えば、陰イオン表面活性剤が、IIＡ族陽イオンを含む潮解性塩で選択される場合は、表面活性剤のIIＡ族塩が水溶性であり、好ましくは陰イオン表面活性剤の陽イオン族がIIＡ族金属から成るように、表面活性剤は選択されるべきである。
【００２６】
例えば、一実施形態においては、二次アルカン硫酸化物及びカルボキシル酸と組み合わせたサルコシネート表面活性剤の基から選択される陰イオン表面活性剤を使用することが好ましい。このグループのこのような陰イオン表面活性剤は、これらに限定されるものではないが、ニュージャージー州ウエストパターソンのＣｙｔｅｃ  Ｉｎｄｕｓｔｒｉｅｓより製造されるＡＥＲＯＳＯＬ  ＯＴという商標名のソジウムラウリルサルフェート、ソジウムドデシルサルフェート（ＣＨ3（ＣＨ2）10‐ＣＨ2ＯＳＯ3‐Ｎａ）、及び１、４‐ビス（２‐エチルへキシル）エステル、スルホ琥珀酸のナトリウム塩を含む。このような陰イオン表面活性剤は、カルシウム及びマグネシウムなどのIIＡ族金属イオンで非溶性塩を形成する。この場合は、塩化リチウム、臭化リチウム、ポタシウムアセテート又はこれらの組み合わせなどの潮解性塩が使用されることが好ましい。
【００２７】
塩化カルシウム及び塩化マグネシウムなどのカルシウム及びマグネシウム潮解性塩を使用する場合は、コネチカット州ダンベリーのＵｎｉｏｎ  Ｃａｒｂｉｄｅより製造されるＴＲＩＴＯＮ  Ｘ−１００（登録商標）などのポリオキシエチレネートアルキルフェノール、及びデラウエア州ウイルミントンのＵｎｉｑｕｅｍａより製造されるＴＷＥＥＮ４０（登録商標）などのポリオキシエチレネートソルビトールエステルのような非イオン表面活性剤、又はこれらに限定されるものではないが、塩化セチルピリジニウム（Ｃ5Ｈ5Ｎ+（ＣＨ2）15ＣＨ3Ｃｌ-）、ジメチルベンゼトニウム４元素塩化アンモニウム（Ｍｅ3ＣＣＨ2Ｃ（Ｍｅ）2Ｃ6Ｈ3（Ｍｅ）‐ＯＣＨ2ＣＨ2ＯＣＨ2ＣＨ2+Ｎ（Ｍｅ）2Ｈ2Ｃ6Ｈ5Ｃｌ-）及びこれらの混合物などの陽イオン表面活性剤を使用することが好ましい。陽イオン表面活性剤が使用される場合は、陽イオン表面活性剤の陰イオン族と潮解性塩の陰イオン族が同じであることは有益である。例えば、塩化セチルピリジニウムは、潮解性塩の塩化カルシウムと有益に結合することができる。
【００２８】
ここで用いられる「接着解除剤」は、シートを乾燥する間に、水素結合の形成を妨げることにより、ティッシュシートを柔軟にするか又は弱くする化学的族を意味する。このような接着解除剤及び柔軟用化学物質の例は、当技術に広く教示されている。例示的化合物は、一般式（Ｒ1'）4-b−Ｎ+−（Ｒ1''）bＸ-を有する単一４元素アンモニウム塩を含み、ここでＲ’はＣ1-6アルキル基で、Ｒ”はＣ14−Ｃ22アルキル基、ｂは１から３の整数、及びＸ-はあらゆる適当な対イオンである。他の類似した化合物は、単一４元素アンモニウム塩のモノエステル、ジエステル、モノアミド及びジアミド派生物を含む。これらの４元素アンモニウム化合物の多くの変化は周知のものであり、本発明の範囲内であると考えられるべきである。付加的柔軟用化合物は、Ｕｎｉｖｅｒｓｉｔｙ  Ｐａｒｋ，IIIに所在するＭｃｌｎｔｙｒｅ  Ｌｔｄ．からのＭａｃｋｅｒｎｉｕｍ  ＣＤ−１８３として商業的に入手可能なメチル−１−オレイルアミドエチル−２−オレイルイミダゾリニウムメチル硫酸塩及びＨｅｒｃｕｌｅｓ，Ｉｎｃ．から入手可能なＰｒｏｓｏｆｔ  ＴＱ−１００３などの陽イオンオレイルイミダゾリン材料を含む。このような柔軟剤は、低分子量ポリエチレングリコール（約４，０００ダルトン又はこれより小さい分子量）、或いはグリセリン又はプロピレングリコールなどのポリヒドキシ化合物などの湿潤剤又は可塑剤を組み込むことができる。
【００２９】
好ましくは、これらの接着解除剤は、ティッシュ形成工程の湿潤目的において、すなわちティッシュ形成前に嵩柔軟性を補助するために、繊維が水性スラリーにある間に繊維に付与される。抗菌剤を含む中央プライに使用される接着解除剤の量は、適当な引張強度を達成するあらゆる量とすることができる。一般的には、接着解除剤の量は、抗菌剤を含むプライにおける乾燥時繊維の約０．０５から約２重量パーセント、より特定的には約０．１から約１．５パーセント、更により特定的には約０．２から約１パーセントの範囲とすることができる。抗菌剤を含むプライにおける接着解除剤の量は、プライの引張強度が、抗菌剤を含まないティッシュシートの外側プライの引張強度より約１０から約７５パーセント小さい、より特定的には約１５から約６０パーセント小さい、更により特定低には約２０から約５０パーセント小さくなるように選択される。外側プライの強度を維持することにより、使用中に、ティッシュにより形成される糸くず及び抜け糸の程度は、ティッシュシートの外側プライに接着解除剤が付与される時より小さくなる。同時に、ティッシュ全体の嵩柔軟性が改善される。
【００３０】
本発明の製品の乾燥時引張強度は、あらゆる適当な程度とすることができる。一般的には、本発明のティッシュ製品は、約５００から約２０００グラム／３インチ、より特定的には約６００から約１７００グラム／３インチ、より特定的には約７００から約１３００グラム／３インチの幾何平均引張強度を有する。抗菌剤を含む弱い中央プライを使用する場合は、ティッシュシートの中央プライは、約５５から約６２０グラム／３インチ、より特定的には約８５から約５９５グラム／３インチ、更により特定的には約１００から約５７０／３インチの幾何平均引張強度を有することができる。抗菌剤を含まない外側プライの引張強度は、適当なものとしては、約１７５から約８９０グラム／３インチ、より特定的には約１８０から約８３０グラム／３インチ、より特定的には約１９０から約８００グラム／３インチの範囲とする。多プライ製品の引張強度を述べる場合は、引張強度は、２又はそれより多いプライを代表する多プライ製品全体に対して計測された引張強度を表わすものであることを認識するべきである。一方で、個々のプライの引張強度を述べる場合は、引張強度は、個々のプライに対して計測された引張強度を意味し、多プライに対するものではない。
【００３１】
添加される接着解除剤に加えて、抗菌剤を含むプライの引張強度は、中央プライを選択的に、機械的に弱めることにより減少させることができる。このような弱小化は、抗菌剤を付与する前、その最中、又は付与した後のいずれかに成すことができる。分解力を形成する特定の方法は、プライ間の引張の違いが上記した基準に合っている限り、本発明にはあまり重要ではない。カレンダー処理、ブレーカーバー及びｓラップなどの種々異なる機械的方法は、当業者に知られており、抗菌剤を含むプライの引張強度を減少するために適当なものである。
【００３２】
テスト法
幾何平均引張強度
幾何平均引張（ＧＭＴ）強度は、サンプル幅３インチ当たりのグラムで表わされる。ＧＭＴは、ＭＤ（機械方向）及びＣＤ（機械横方向）引張曲線のピーク荷重値から計算され、ティッシュシートが４時間以上の間テスト条件で平衡を保った後、２３．０℃±１．０℃、相対湿度が５０．０±２．０％の実験室条件の下で得られた。テストは、一定比の伸びを維持する引張テスト機械で実施され、テストされる各々の試料の幅は３インチである。「ジョー間隔」すなわちジョー間の距離は、ゲージ長さと言われることもあるが、４．０インチ（５０．８ｍｍ）である。クロスヘッド速度は、１０インチ／分（２５４ｍｍ／分）である。ロードセルすなわち全体のスケール荷重は、すべてのピーク荷重結果が、全体のスケール荷重の１０ないし９０パーセントになるように選択される。適当なシステムは、「４８６クラス」パソコン又は同等のものを作動して、ＩＭＡＰソフトウエアを利用するＳｉｎｔｅｃｈデータ取得及び制御システムに結合させたＩｎｓｔｒｏｎ  １１２２引張枠である。このデータシステムは、少なくとも２０荷重及び秒単位の伸び点を記録する。サンプル当たり全部で１０の試料が、記録された引張値として使用されるサンプル平均でテストされる。幾何平均引張強度は、次のような方程式で計算される。
ＧＭＴ＝（ＭＤ引張*ＣＤ引張）1/2
【００３３】
多プライ製品は、多プライ製品としてテストされ、結果は、製品全体の引張強度を表わす。例えば、３プライ製品は、３プライ製品としてテストされ、そのように記録される。個々のプライのテストは、サンプル試料を切り取り、プライを各々に分離して成される。各々のプライは、次に、別個にテストされて、各々の個々のプライの引張強度が記録される。ＭＤ及びＣＤ引張強度が記録され、ＧＭＴが上記のようにして計算される。サンプルに付き全部で１０の試料が、記録された引張値として使用されるサンプル平均でテストされる。ときどき、抗菌剤を含むプライの強度が、単一プライのテストに十分ではない場合がある。このような場合には、２又はそれ以上のプライが上記した手順に従ってテストすることができる。単一プライの引張強度は、多プライの引張強度を求め、プライの数で割って求められる。
【００３４】
平衡湿分含有量
個々のティッシュプライの平衡湿分含有量は、次のようにして求められる。第一に、プライを、抗菌化合物を含むプライと抗菌化合物を含まないプライに分ける。分けたプライのサンプルは、１００℃のオーブンに置かれて、１時間空気乾燥される。サンプルの大きさは２−３グラムのものが選択されるが、大きいサイズ又は小さいサイズのものも、望まれる正確さの程度に応じて使用することができる。ねじ蓋を有する乾燥済み４００ｃｃ広口ジャーが計量され、その重量（Ｗ2）が最も近い０．００１グラムの単位まで記録される。乾燥した後、ティッシュサンプルは直ぐに、計量された４００ｃｃの広口ジャーに置かれ、蓋をされる。サンプルは、大気温度に冷却され、乾燥ティッシュサンプルとビン（Ｗ1）の重量が、最も近い０．００１グラムの単位まで求められる。ティッシュサンプルの完全乾燥した状態の重量、すなわち（Ｗd）は、方程式により計算される（Ｗ1−Ｗ2）。サンプルを含むジャーは、次に、蓋を外されて、標準ＴＡＰＰＩ条件に置かれて、１６時間平衡させる。平衡時間が完了した後、ジャーは蓋をされて、調整されたティッシュ、ジャー及び蓋が計量される（Ｗ3）。コンテナ内への換気が問題となる場合は、乾燥したサンプルをサンプルジャーから取り除き、コンテナ内の代わりに隆起したラック上で、サンプルを平衡させることが好ましい。サンプルを調整した後、ジャーに戻し、蓋をして計量する。平衡湿分含有量（Ｗe）が、方程式（Ｗ3−Ｗ1）から計算される。パーセント平衡湿分は、方程式［（Ｗe／Ｗd）*１００］から計算される。抗菌化合物を含むプライの平衡湿分含有量と抗菌化合物を含まないプライの平衡湿分含有量との差は、単純な差により求められる。
【００３５】
簡潔さ及び簡明さの視点においては、本明細書に述べられた値のあらゆる範囲は、範囲内のすべての値と考えるものであり、問題とされている特定の範囲内にあるすべての数値を末端値とする小範囲を記している特許請求の範囲を支持する説明として解釈されるであろう。仮定的な説明の例としては、本発明の１から５という範囲の開示は、次のような範囲、１−５；１−４；１−３；１−２；２−５；２−４；２−３；３−５；３−４；及び４−５のいずれに対しても、特許請求の範囲を支持するものである。更に、本発明のあらゆる前述した態様は、ここに述べたあらゆる特性に対して記された、１又はそれ以上の特定の値及び範囲のあらゆる組み合わせにより、更に定めることができる。
【００３６】
前述したものは、説明の目的のために示されたものであり、本発明の範囲は、以下の特許請求の範囲及びその均等手段のすべてにより定められることが認識されるであろう。
【国際調査報告】
2009502311.tif 000003
2009502311.tif 000004